(57)【要約】【課題】減圧下において予熱された中空体の内面に塗着させ、塗着後に加熱昇温することがない塗装方法であっても、均一な塗膜厚で良好な塗膜外観を得ることができる管内面用等として適したエポキシ樹脂粉体塗料を提供する。【解決手段】１５０〜２８０℃の範囲の一定の予熱温度に加熱された中空の被塗物内面に、減圧下に粉体塗料を吸引、塗着させ、そのまま硬化させて硬化塗膜を形成する塗装方法で使用する粉体塗料であって、エポキシ樹脂（Ａ）、硬化剤（Ｂ）及び顔料（Ｃ）を含み、粒度分布におけるＤ１０が５μｍ以上及びＤ９０が２００μｍ以下であり、嵩密度が０．４〜０．８ｇ／ｃｍ３であり、上記予熱温度におけるゲルタイムが２０〜６０秒であるエポキシ樹脂粉体塗料。【選択図】なし【特許請求の範囲】
【請求項１】
１５０〜２８０℃の範囲の一定の予熱温度に加熱された中空の被塗物内面に、減圧下に粉体塗料を吸引、塗着させ、それを硬化させて硬化塗膜を形成する塗装方法で使用する粉体塗料であって、上記粉体塗料がエポキシ樹脂（Ａ）、硬化剤（Ｂ）及び顔料（Ｃ）を含み、粉体塗料の粒度分布におけるＤ１０が５μｍ以上及びＤ９０が２００μｍ以下であり、嵩密度が０．４〜０．８ｇ／ｃｍ３であり、上記予熱温度におけるゲルタイムが２０〜６０秒であることを特徴とするエポキシ樹脂粉体塗料。
【請求項２】
エポキシ樹脂（Ａ）が、ビスフェノール類のエピクロルヒドリンによるエポキシ化物であり、エポキシ当量が７００〜３０００ｇ／ｅｑ．であり、軟化点が７０〜１３０℃である請求項１に記載のエポキシ樹脂粉体塗料。
【請求項３】
ビスフェノール類が、テトラメチルビスフェノールＦ、ビスフェノールＦ、テトラメチルビスフェノールＡ及びビスフェノールＡから選ばれる少なくとも１つである請求項２に記載のエポキシ樹脂粉体塗料。
【請求項４】
硬化剤（Ｂ）が、イミダゾリン誘導体及び／又はイミダゾール誘導体である請求項１〜３のいずれか１項に記載のエポキシ樹脂粉体塗料。
【請求項５】
顔料（Ｃ）が、酸化鉄、黄色酸化鉄、シリカ粉、石英系粉、酸化チタン、炭酸カルシウム、硫酸バリウム及びカーボンブラックから選ばれる少なくとも１つである請求項１〜４のいずれか１項に記載のエポキシ樹脂粉体塗料。
【請求項６】
被塗物が、直管又は異形管である請求項１〜５のいずれか１項に記載のエポキシ樹脂粉体塗料。
【請求項７】
請求項１〜６のいずれか１項に記載のエポキシ樹脂粉体塗料で塗装された直管又は異形管。
【請求項８】
１５０〜２８０℃の範囲内の一定温度に予熱した中空の被塗物を架台上に配置し、被塗物内部を減圧下において塗料供給槽から粉体塗料を吸引して被塗物内面に塗着させ、そのまま硬化塗膜を形成することができる塗装方法であって、上記粉体塗料として、エポキシ樹脂（Ａ）、硬化剤（Ｂ）及び顔料（Ｃ）を含み、粉体塗料の粒度分布におけるＤ１０が５μｍ以上及びＤ９０が２００μｍ以下であり、嵩密度が０．４〜０．８ｇ／ｃｍ３であり、上記予熱温度におけるゲルタイムが２０〜６０秒であるエポキシ樹脂粉体塗料を使用することを特徴とする塗装方法。
【請求項９】
請求項８に記載の塗装方法で塗装された直管又は異形管。
【発明の詳細な説明】
【技術分野】
【０００１】
本発明は管内面用に適したエポキシ樹脂粉体塗料に関する。詳しくは、貯蔵安定性、放冷硬化性に優れ、塗装外観、耐食性、機械強度に優れた塗膜を得ることのできる管内面用に適した粉体塗料に関する。
【背景技術】
【０００２】
現在産業・生活施設として埋設されているガス、水道、石油、ケーブル保護管等は、管内面を防食処理されているが、中でも上下水道用に使用される管の内面には、その防食性の高さからエポキシ樹脂脂粉塗料が使用されている。
【０００３】
埋設管に対するエポキシ樹脂粉体塗料の塗装方法としては、回転吹き付け法、静電塗装法、流動浸漬法、溶射法が用いられる。直管には回転吹き付け法が一般的であり、異形管、バルブ等には静電塗装法、流動浸漬法が一般的に使用される。静電塗装法は、被塗物であるダクタイル鋳鉄異形管を１５０〜２５０℃に予熱し、塗装台に設置又は吊り下げた状態で、空気搬送した粉体塗料をその内面に吹き付ける事により塗膜層を形成し、同温度で１０〜２０分程度の後加熱、或いは後加熱なしの放冷により硬化塗膜を得るものである。
【０００４】
異形管は、口径の異なる直管の接続や分岐部分に使用されるため、形状や大きさが多岐にわたる。曲管や甲切管などは構造上ローラー回転による塗装は困難で、被塗物である異形管を吊り下げた状態で内面に塗装する。塗装には手作業による塗装ガンをもちいたスプレーや、近年ロボットによるスプレー塗装も行われている。
【０００５】
一方、従来の回転吹き付け塗装方法や塗装ガンを用いたスプレー塗装方法では、塗装時に吐出する全ての粉体粒子が被塗物に塗着、塗膜形成するわけでない。塗装時の余剰分は集塵され一部が再塗装に用いられるに留まり、その多くは廃棄される。また作業環境中に滞留後系外へ放出されるものも無視できないのが現状である。
【０００６】
近年、そういった作業効率及び作業環境や、エネルギーコスト削減の観点からからも、粉体塗料の歩留まり向上を目的とした塗装方法も行われつつある。
【０００７】
特許文献１〜３で粉体塗装方法及び粉体塗装装置として、真空下及び減圧下で粉体塗料を塗装する方法及び装置が提案されているが、エポキシ樹脂粉体塗料を用いて管の内面に塗装し塗膜外観及び塗膜物性を満足する粉体塗料の具体的提案には至っていない。
【０００８】
この分野では、工業的にも、平滑な膜厚を確保し、管内面の予熱雰囲気下を通過することによる貯蔵安定性を満足する粉体塗料がないことが課題となっている。
【先行技術文献】
【特許文献】
【０００９】
【特許文献１】特開平７−３２８４９４号公報
【特許文献２】特開平２００３−３３６９９号公報
【特許文献３】特開平１０−３３７５１５号公報
【発明の概要】
【発明が解決しようとする課題】
【００１０】
本発明は、減圧下において予熱された中空体の内面に塗着させ、その後加熱昇温することない塗装方法であっても、均一な塗膜厚で良好な塗膜外観を得ることができ、かつ防食性、機械特性、衛生性等基本的な塗膜物性を得られる管内面用等として適したエポキシ樹脂粉体塗料を提供するものである。
【課題を解決するための手段】
【００１１】
本発明者らは、特定のゲルタイム、特定の粒度分布と嵩密度を有する粉体塗料が上記課題を解決できることを見いだし、本発明に至った。
【００１２】
すなわち、本発明は、１５０〜２８０℃の範囲の一定の予熱温度に加熱された中空の被塗物内面に、減圧下に粉体塗料を吸引、塗着させ、それを硬化させて硬化塗膜を形成する塗装方法で使用する粉体塗料であって、上記粉体塗料がエポキシ樹脂（Ａ）、硬化剤（Ｂ）及び顔料（Ｃ）を含み、粉体塗料の粒度分布におけるＤ１０が５μｍ以上及びＤ９０が２００μｍ以下であり、嵩密度が０．４〜０．８ｇ／ｃｍ３であり、上記予熱温度におけるゲルタイムが２０〜６０秒であることを特徴とするエポキシ樹脂粉体塗料である。
【００１３】
上記エポキシ樹脂（Ａ）としては、ビスフェノール類のエピクロルヒドリンによるエポキシ化物であり、エポキシ当量が７００〜３０００ｇ／ｅｑ．であり、軟化点が７０〜１３０℃であるエポキシ樹脂が好ましく挙げられる。
また、上記ビスフェノール類としては、テトラメチルビスフェノールＦ、ビスフェノールＦ、テトラメチルビスフェノールＡ又はビスフェノールＡ挙げられる。
【００１４】
上記硬化剤（Ｂ）としては、イミダゾリン誘導体及び／又はイミダゾール誘導体が好ましく挙げられる。
【００１５】
上記顔料（Ｃ）としては、酸化鉄、黄色酸化鉄、シリカ粉、石英系粉、酸化チタン、炭酸カルシウム、硫酸バリウム及びカーボンブラックから選ばれる少なくとも１つが好ましく挙げられる。
【００１６】
上記被塗物としては、直管又は異形管がある。
また、本発明は上記のエポキシ樹脂粉体塗料で塗装された直管又は異形管である。
【００１７】
更に本発明は、１５０〜２８０℃の範囲内の一定温度に予熱した中空の被塗物を架台上に配置し、被塗物内部を減圧下において塗料供給槽から粉体塗料を吸引して被塗物内面に塗着させ、そのまま硬化塗膜を形成することができる塗装方法であって、上記粉体塗料として、上記エポキシ樹脂粉体塗料を使用することを特徴とする塗装方法である。
また、本発明は上記の塗装方法で塗装された直管又は異形管である。
【発明の効果】
【００１８】
本発明のエポキシ樹脂粉体塗料は、減圧下の塗装方法において中空被塗物の内面にピンホール、タレ等のない塗膜外観に優れ、また、耐食性、機械強度に優れた塗膜を得ることができる。更に、防食性、機械特性、衛生性等基本的な塗膜物性を得ることができる。
【発明を実施するための最良の形態】
【００１９】
以下、本発明を具体的に説明する。
本発明のエポキシ樹脂粉体塗料は、エポキシ樹脂（Ａ）、硬化剤（Ｂ）及び顔料（Ｃ）を必須成分として含有する。
【００２０】
エポキシ樹脂粉体塗料の粒度分布は、Ｄ１０が５μｍ以上、Ｄ９０が２００μｍ以下の範囲であり、好ましくはＤ１０が１０μｍ以上、Ｄ９０が１５０μｍ以下の範囲であり、より好ましくはＤ１０が２０μｍ以上、Ｄ９０が１３０μｍ以下の範囲である。粒度分布でＤ１０が小さいと、塗装中に余剰分が管内を通過回収される前に硬化しやすく、内面に付着すると塗膜がザラつく要因となりやすく、Ｄ９０が大きすぎると塗装前の塗料貯蔵槽での対流が不均一になりやすく、不安定な吐出になる恐れがある。ここで、Ｄ１０は重量通過百分率であり、その目開きで１０ｗｔ％が通過する。
【００２１】
エポキシ樹脂粉体塗料の嵩密度は、０．４〜０．８ｇ／ｃｍ３の範囲であり、好ましくは０．４５〜０．７５ｇ／ｃｍ３の範囲であり、より好ましくは０．５〜０．７ｇ／ｃｍ３の範囲である。嵩密度は使用する材料の比重にもよるが、嵩密度が小さすぎると塗装前の流動時に浮遊する粒子が多くなり、予熱した被塗物を設置した時に塗着してしまい膜厚の均一性に不利になる可能性があり、嵩密度が大きすぎると塗装前の塗料貯蔵槽で対流させるときに不安定になる恐れがある。
【００２２】
エポキシ樹脂粉体塗料の被塗物の予熱温度におけるゲルタイムは、２０秒〜８０秒の範囲であり、好ましくは３０秒〜７０秒の範囲であり、より好ましくは４０秒〜６０秒の範囲である。ゲルタイムが早いと塗膜が溶融し平滑になる前に硬化、流動性を損ない、塗膜外観が凹凸になる恐れやざらつく恐れがあり、遅いと塗装終了後硬化が不十分となり、管の端部等にタレを生じ、膜厚が不均一となる恐れがあり、また後加熱を施さないと十分な塗膜物性を発現しない恐れがある。予熱温度に対するゲルタイムが２０秒〜８０秒であると塗装後の加熱がなくとも、塗膜外観が良好で、機械特性、防食性等の基本物性も良好な塗膜が得られる。
【００２３】
次に、エポキシ樹脂（Ａ）について説明する。
エポキシ樹脂（Ａ）のエポキシ当量（ｇ／ｅｑ．）は、好ましくは７００〜３０００の範囲であり、より好ましくは９００〜２５００の範囲であり、更に好ましくは１０００〜２０００の範囲である。エポキシ当量が小さいと粉体塗料とした場合の貯蔵安定性が悪くなり、長期保管したときブロッキングをおこし、塗料として使用できなくなる恐れがある。エポキシ当量が大きいと溶融粘度が高くなり、粉体塗料とした場合ゲルタイムを調整しても流動性が悪く外観が凹凸等の不良になる恐れがある。エポキシ当量が７００〜３０００の範囲であれば、粉体塗料とした場合、貯蔵安定性に問題のない粉体塗料が得られ、塗膜外観が良好で、機械特性、防食性等の基本物性も良好な塗膜が得られる。
【００２４】
エポキシ樹脂（Ａ）の軟化点は、好ましくは７０〜１３０℃の範囲であり、より好ましくは９０〜１２０℃の範囲であり、更に好ましくは１００〜１１５℃の範囲である。軟化点が低いと粉体塗料のブロッキング性が悪くなる恐れがあり、軟化点が高いと粉体塗料とした場合ゲルタイムが早くなり、塗料の流動性が悪くなる恐れがあり、ゲルタイムを調整しても流動性が悪く塗膜表面の平滑性が損なわれる恐れがある。軟化点が７０〜１３０℃の範囲であれば、粉体塗料とした場合、ブロッキング性に問題のない粉体塗料が得られ、塗膜外観が良好で、機械特性、防食性等の基本物性も良好な塗膜が得られる。
【００２５】
本発明で使用するエポキシ樹脂（Ａ）としては、固形であれば特に制限は無いが、ビスフェノール型エポキシ樹脂が好ましく、置換基を有していてもよい。置換基としては、アルキル基、フェニル基又はα−メチルベンジル基が好ましく、メチル基又はα−メチルベンジル基がより好ましい。置換基の数としてはフェノール環に対し、１又は２個がよい。エポキシ樹脂（Ａ）としては、具体的にはビスフェノールＦ型エポキシ樹脂、テトラメチルビスフェノールＦ型エポキシ樹脂、ビスフェノールＡ型エポキシ樹脂、テトラメチルビスフェノールＡ型エポキシ樹脂等が挙げられる。これらの中でもビスフェノールＦ型エポキシ樹脂が好ましい。
【００２６】
ビスフェノール型エポキシ樹脂には、通常ビスフェノール類とエピクロルヒドリンの縮重合反応によって得られる直接法エポキシ樹脂と、ビスフェノール類と大過剰のエピクロルヒドリンの縮合反応によって得られる液状ビスフェノール型エポキシ樹脂を、更にビスフェノール類と付加重合させて得られる間接法エポキシ樹脂がある。
本発明で使用するエポキシ樹脂（Ａ）としては、直接法エポキシ樹脂及び間接法エポキシ樹脂のいずれでもよいが、直接法エポキシ樹脂が好ましい。直接法エポキシ樹脂は、間接法エポキシ樹脂に比較して分子量分布が狭く、硬化前には溶融粘度の低い粉体塗料が得られる。
【００２７】
なお、ビスフェノール類には市販のビスフェノールＦのように、２つのフェノール環を有する２核体の他に、３つ以上のフェノール環を有する多核体を含有するものが存在する。そのため、ビスフェノール類の２核体純度はゲルパーミエイションクロマトグラフィー測定で、７０面積％以上が好ましく、９０面積％以上がより好ましい。特に間接法エポキシ樹脂の製造には、９５面積％以上の高純度のビスフェノール類を使用することが好ましい。
【００２８】
次に、硬化剤（Ｂ）について説明する。
本発明で使用する硬化剤（Ｂ）としては、イミダゾリン誘導体、イミダゾール誘導体又はこれらの混合物が好ましい。イミダゾリン誘導体としては、例えば、メチルイミダゾリン、２−フェニルイミダゾリン等が挙げられる。イミダゾール誘導体としては、例えば、メチルイミダゾール、ドデシルイミダゾール、フェニルイミダゾール等や、１−ドデシル−２−メチル−３−ベンジルイミダゾリウムクロライド等の四級塩類や、２−メチルイミダゾールのイソシアヌル酸付加物や、２，４−ジアミノ−６−（２’−メチルイミダゾリル−（１’））−エチル−ｓ−トリアジン等のトリアジン環含有物等が挙げられる。
これらの中では、イミダゾリン誘導体としては、２−フェニルイミダゾリンが、イミダゾール誘導体としては、２，４−ジアミノ−６−（２’−メチルイミダゾリル−（１’））−エチル−ｓ−トリアジン又は２−フェニルイミダゾールが特に好ましい。これらの硬化剤であれば、粉体塗料とした場合、特定のゲルタイムを効果が得られる範囲にする調整が簡単にできるので、塗膜外観が良好で、機械特性、防食性等の基本物性も良好な塗膜が得られる。
また、特性を損なわない範囲で、有機酸ヒドラジド、変性芳香族アミンアダクト、トリメリット酸とエチレングリコールを主体とした酸無水物の併用を妨げるものではない。
【００２９】
硬化剤（Ｂ）の配合量は、エポキシ樹脂（Ａ）１００質量部に対して、０．１〜１０質量部の範囲がこの好ましく、１〜６質量部の範囲がより好ましい。配合量が少ないと粉体塗料とした場合のゲルタイムが遅くなり、硬化が不十分な塗膜になる恐れがある。配合量が多いと粉体塗料とした場合のゲルタイムが速くなり、得られる塗膜もシワ、ザラツキ等外観不良を起こす恐れがあり、また貯蔵安定性が悪くなる恐れがある。硬化剤（Ｂ）の配合量が０．１〜１０質量部の範囲であれば、粉体塗料とした場合のゲルタイムが適切な範囲となり、貯蔵安定性に問題のない粉体塗料が得られる。そして、機械特性、防食性等の基本物性も良好な塗膜が得られる。粉体塗料のゲルタイムと硬化時の溶融粘度を調整するために２種以上の硬化剤を混合して使用することができる。
【００３０】
次に、顔料（Ｃ）について説明する。
顔料（Ｃ）としては、粉体塗料で一般的に使用される着色顔料、体質顔料、光輝顔料、及び防錆顔料等が使用できる。これらの顔料は単独で使用してもよいし、同一系の顔料を２種類以上併用しても良く、また、異なる系の顔料を組み合わせて使用してもよい。
【００３１】
着色顔料としては、例えば、酸化チタン、黄色酸化鉄、チタン黄、ベンガラ、リトポン、及び酸化アンチモン等の無機系顔料や、ハンザイエロー５Ｇ、パーマネントエローＦＧＬ、シアニンブルー、フタロシアニンブルー、インダンスレンブルーＲＳ、パーマネントレッドＦ５ＲＫ、ブリリアントファーストスカーレットＧ、シアニングリーン、カルバゾール、キナクリドンレッド、及びカーボンブラック等の有機顔料等が挙げられる。
【００３２】
体質顔料としては、例えば、硫酸バリウム、炭酸バリウム、炭酸カルシウム、クレー、シリカ粉、石英系粉、珪藻土、酸化亜鉛、タルク、塩基性炭酸マグネシウム、及びアルミナ等の無機顔料や、内部構造が多孔質、中空構造又は架橋タイプ等の樹脂ビーズを代表とするプラスチック顔料が挙げられる。
【００３３】
光輝顔料としては、例えば、アルミニウム粉、ニッケル粉、ステンレス粉、銅粉、ブロンズ粉、金粉、銀粉、マイカ（雲母）、グラファイト、ガラスフレーク、金属コーティングした硝子粉、金属コーティングしたマイカ粉、金属コーティングしたプラスチック粉、薄片化加工したプラスチック粉、及び鱗片状酸化鉄等が挙げられる。
【００３４】
防錆顔料としては、例えば、縮合リン酸カルシウム、リン酸アルミニウム、縮合リン酸アルミニウム、リン酸亜鉛、亜リン酸アルミニウム、亜リン酸亜鉛、亜リン酸カルシウム、モリブデン酸亜鉛、モリブデン酸カルシウム、モリブデン酸マンガン等が挙げられる。
【００３５】
これらの顔料の内、酸化鉄、黄色酸化鉄、シリカ粉、石英系粉、酸化チタン、炭酸カルシウム、硫酸バリウム及びカーボンブラックが好ましく、石英系粉、酸化チタン及びカーボンブラックがより好ましい。また、顔料の平均粒径は１〜５０μｍが好ましく、５〜５０μｍがより好ましい。
【００３６】
顔料（Ｃ）の配合量は、エポキシ樹脂（Ａ）１００質量部に対して、１０〜１００質量部の範囲が好ましく、２０〜８０質量部の範囲がより好ましく、３０〜７０質量部の範囲が更に好ましく、４０〜６０質量部に範囲が特に好ましい。配合量が少ないと、硬化過程での溶融粘度が低く、硬化過程での溶融粘度が低く、ピンホールの発生制御の効果が得られない恐れがあり、また放冷による硬化性が不足し、塗膜の機械特性、防食性等、基本物性も悪くなる恐れがある。配合量が多いと、塗料の流動性が悪く、平滑な塗膜を得られない恐れがあり、更にピンホール発生をはじめとする塗膜外観不良を防ぐことが困難になる恐れがある。顔料の配合量が１０〜１００質量部の範囲であれば、平塗膜外観が良好で、機械特性、防食性等の基本物性も良好な塗膜が得られる。また、粉体塗料の嵩密度を調整するために２種以上の顔料を混合して使用することができる。
【００３７】
本発明のエポキシ樹脂粉体塗料には、本発明の目的を阻害しない限り、一般塗料用添加剤として、可塑剤、硬化促進剤、架橋促進触媒、紫外線吸収剤、光安定剤、タレ止剤、酸化防止剤、表面調整剤、流れ性調整剤、及び消泡剤等を必要に応じで配合してもよい。酸化防止剤としては、ペンタエリスリトールテトラキス［３−（３，５−ジ−ｔｅｒｔ−ブチル−４−ヒドロキシフェニル）プロピオナート］等のフェノール系酸化防止剤、ジラウリル−３，３’−チオジプロピオネート等の硫黄系酸化防止剤、９，１０−ジヒドロ−９−オキサ−１０−ホスファフェナントレン−１０−オキサイド等のリン系酸化防止剤等が挙げられる。流れ性調整剤や表面調整剤としては、アクリル系重合体等が挙げられる。
【００３８】
本発明のエポキシ樹脂粉体塗料は、中空の被塗物の内面、好ましくは管内面の塗装に適用される。この場合、プロバック法、サクション法等で使用される。すなわち、所定の管を１５０〜２８０℃、好ましくは１７０〜２５０℃、より好ましくは１８０〜２３０℃の範囲のうちの一定の温度に予熱した後、架台上に設置し、管内部を減圧にし、塗料流動槽等の塗料供給槽から粉体塗料を管内部に吸引させることで、管内面に塗着する。そして、その予熱温度でそのまま硬化塗膜を形成する塗装方法に適する。
塗着しなかった粉体塗料は塗料供給槽に戻され、循環使用される。この塗装方法では、粉体塗料が被塗物表面に付着する力は被塗物表面に形成された溶融層の粘着力によるもののため、良好な硬化塗膜を得るためには、粉体塗料の粒度分布、嵩密度とともに、予熱温度での硬化速度（ゲルタイム）を管理することが重要になる。本発明のエポキシ樹脂粉体塗料であれば、厚みの均一性、防食性等の基本的な塗膜物性を備え、ピンホールの発生等の無い良好な硬化塗膜を得ることができるとともに、リサイクル使用も可能である。
【実施例】
【００３９】
以下、本発明を実施例に基づいてさらに具体的に説明するが、本発明はこれら実施例等に限定されるものではない。また、実施例において、特に断りがない限り、「部」及び「％」は質量基準によるものである。エポキシ当量の単位は、ｇ／ｅｑ．である。
【００４０】
エポキシ樹脂の評価は次の方法による。
（１）エポキシ当量：ＪＩＳ Ｋ７２３６に準拠して測定した。
（２）軟化点：ＪＩＳ Ｋ７２３４に準拠して測定した。
【００４１】
実施例、比較例で得られた粉体塗料の評価方法を以下に示す。
（１）ゲルタイム：２００℃に加熱したホットプレート上に粉体塗料０．１ｇを乗せ溶融した時点からフッ素樹脂製丸棒で掻き混ぜ、ゲル化するまでの時間を測定した。
（２）粒度分布Ｄ１０，Ｄ９０：粒度分布計による湿式レーザー回析法で測定した。
（３）嵩密度：パウダーテスターを用い１００ｃｍ３の容器に一定振動でロートから塗料を投入する、容器上部にあふれた塗料を擦切り、容器ごとの重量を測定して嵩密度（ｇ／ｃｍ３）を算出した。
（４）ブロッキング性：粉体塗料を４０℃で２週間貯蔵した後の塗料の状態を以下の判定で表示した。
ブロッキングなし：○、  ブロッキングあり：×
【００４２】
塗膜物性の評価方法を以下に示す。
（１）可撓性試験は、ＪＩＳ Ｚ ５５２８、５．４．４の規格に従い、ＪＩＳ Ｚ ２２４７でエリクセン試験を行い、可撓性を判断した。
３ｍｍ以上：○、  ３ｍｍ未満：×
【００４３】
（２）耐衝撃性試験は、ＪＩＳ Ｚ ５５２８、５．４．３の規格に従い、ＪＩＳ Ｋ ５４００、８．３．２でデュポン衝撃試験を行った。撃ち型は半径１／４インチで５００ｇの錘を５０ｃｍの高さから落とした。
割れ、はがれなし：○、  割れ、はがれあり：×
【００４４】
（３）塗膜外観試験
塗装管内面を目視にて塗膜外観異常を評価した。
異常なし：〇、  異常あり：×
異常ありの場合、異常の種類により次のように記した。
ザラツキ：×1
凹凸：×2
シワ：×3
【００４５】
（４）ＭＥＫラビングテスト
硬化性の確認としてＭＥＫラビングテスト（１ｋｇ荷重／１０往復）を行い、以下の基準で判断した。
塗膜付着なし：○、    塗膜付着あり：×
【００４６】
合成例１
撹拌機、窒素導入管、側温抵抗体、滴下装置及び冷却コンデンサーを備えたセパラブルフラスコに４９％苛性ソーダ水溶液１１０．６部と水３９９部を仕込み、撹拌しながら系内水分を窒素置換した。次にビスフェノールＦ（新日鉄住金化学株式会社製、２核体純度９７面積％）を２００部添加し、系内温度を５０℃に制御して撹拌溶解した。次いで、エピクロルヒドリン１１０．５部を滴下ロートから投入した。投入後、系内温度を９２℃に制御して２時間反応を行った。反応終了後、メチルイソブチルケトン３３０部を加え１５分間撹拌後静置して、下層の水を除去した。次いでリン酸で中和、水洗を行い、水層を除去し、ろ過した後メチルイソブチルケトンを留去してエポキシ樹脂（Ａ−１）を得た。エポキシ当量は１３５０、軟化点は９２℃であった。
【００４７】
合成例２
２５０部のエピクロルヒドリンを使用した以外は合成例１と同様の装置、操作を行い、エポキシ樹脂（Ａ−２）を得た。エポキシ当量は９００、軟化点は８４℃であった。
【００４８】
合成例３
１０２部のエピクロルヒドリンを使用した以外は合成例１と同様の装置、操作を行い、エポキシ樹脂（Ａ−３）を得た。エポキシ当量は２５００、軟化点は１１９℃であった。
【００４９】
合成例４
撹拌機、窒素導入管、側温抵抗体、滴下装置及び冷却コンデンサーを備えたセパラブルフラスコに、ＹＤＦ−８１７０（新日鉄住金化学株式会社製、液状ビスフェノールＦ型エポキシ樹脂、エポキシ当量１５９）５００部とビスフェノールＦ１２６部を仕込み１２０℃で溶解した後、トリフェニルホスホニュウムブロマイド０．１２部添加し１６０℃で２時間反応した。その後、ビスフェノールＦを１５０部仕込み１３０℃で溶解しトリフェニルホスホニュウムブロマイドを０．１５部添加し１８０℃で５時間加熱し反応を終了して、エポキシ樹脂（Ａ−４）を得た。エポキシ当量は２５００、軟化点は１１８℃であった。
【００５０】
実施例及び比較例で使用した略号の説明は以下のとおりである。
【００５１】
［エポキシ樹脂（Ａ）］
合成例１〜４で得られたエポキシ樹脂（Ａ−１）〜エポキシ樹脂（Ａ−４）
【００５２】
［硬化剤（Ｂ）］
２ＰＺＬ：２−フェニルイミダゾリン，四国化成工業株式会社製、キュアゾール２ＰＺＬ
２ＭＺ−Ａ：２，４−ジアミノ−６−（２’−メチルイミダゾリル−（１’））−エチル−ｓ−トリアジン，四国化成工業株式会社製、キュアゾール２ＭＺ−Ａ
２ＰＺ：２−フェニルイミダゾール，四国化成工業株式会社製、キュアゾール２ＰＺ
【００５３】
［顔料（Ｃ）］
珪石粉：平均粒径５０μｍ，
酸化チタン：着色顔料、テイカ株式会社製、ＪＲ−３０１
カーボンブラック：着色顔料、三菱化学株式会社製、ＭＡ−１００
【００５４】
［その他］
モダフロー：アクリル系重合体，日本モンサント株式会社製、モダフローIII
【００５５】
実施例１
エポキシ樹脂（Ａ）としてエポキシ樹脂（Ａ−１）１００部、硬化剤（Ｂ）として２ＰＺＬ２．０部と２ＭＺ−Ａ０．２部と２ＰＺ０．５部、顔料（Ｃ）として珪石粉５０部と酸化チタン１２部とカーボンブラック０．３部、その他の添加剤としてモダフロー０．４部を混合した。混合物をヘンシェルミキサー（三井三池化工機株式会社製、形式１０Ｂ）を用いてドライブレンドし、次いでエクストルーダー（池貝鉄工株式会社製、ＰＣＭ−３０）を用いて１００℃で溶融混練を行い、冷却ロールを用いて厚さ３〜５ｍｍまでフレーキングし、常温まで冷却後に微粉砕、分級により粉体塗料を得た。塗料物性を表１に示した。
【００５６】
１．２ｍｍ×７０ｍｍ×１５０ｍｍのＳＰＣＣ−ＳＢ鋼板を２００℃の熱風循環オーブン中で３０分間予熱した。予熱後取り出し垂直に吊るした状態で塗装ブースに設置して、塗装ガンで膜厚が２００〜３００μｍになるように上下１往復半塗装した。塗装後、室温で常温になるまで放冷して、可撓性試験用の試験板を得た。評価結果を表１に示した。
【００５７】
２．０ｍｍ×７０ｍｍ×１５０ｍｍのＳＰＣＣ−ＳＢ鋼板を２００℃の熱風循環オーブン中で３０分間予熱した。予熱後取り出し垂直に吊るした状態で塗装ブースに設置して、塗装ガンで膜厚が３００μｍになるように上下１往復半塗装した。塗装後、室温で常温になるまで放冷して、耐衝撃性試験用及びＭＥＫラビングテスト用の試験板を得た。評価結果を表１に示した。
【００５８】
５０ｍｍφ×１００ｍｍＬの鋼管を２００℃の熱風循環オーブン中で３０分間予熱した。予熱後取り出し、予熱した鋼管の両端に耐熱ホースを繋ぎ、片方にアスピレーターを設置し系内減圧にした後、もう片方のホースの先端を塗料供給槽に挿しこみ鋼管と供給層の間に設置したボールバルブを１秒間開放し鋼管内に塗料を通過させ、鋼管内面に塗料を塗着、そのまま塗膜を形成させ、室温まで放冷して、塗膜外観試験用の試験管を得た。この時、粉体塗料を２ｇ／１０秒で吐出できるよう減圧を調整した。塗膜の厚みは約３００μｍで均一な塗膜が形成されていた。評価結果を表１に示した。
【００５９】
実施例２〜８
表１の処方の配合量（部）で配合し、実施例１と同様の装置を使用して、同様の操作で、粉体塗料、試験板及び試験管を得た。実施例１と同様の試験を行い、その結果を表１に示した。
【００６０】
比較例１〜５
表２の処方の配合量（部）で配合し、実施例１と同様の装置を使用して、同様の操作で、粉体塗料、試験板及び試験管を得た。実施例１と同様の試験を行い、その結果を表２に示した。
【００６１】
【表１】
2019172804.tif 000002
【００６２】
【表２】
2019172804.tif 000003